(57)【要約】【課題】十分な寸法安定性があり、剛性を有するとともに、耐力面材としても使用可能な木質系複合建築板を提供する。【解決手段】木質系複合建築板を製造する方法であって、下プレス盤７上に、フェイス層１１ｂを下に半裁面１２ｂを上にして裏面半裁ＭＤＦ１ｂを載置し、該裏面半裁ＭＤＦ１ｂの半裁面１２ｂの露出したコア層上に木材チップ２を接着剤３と共に散布してマット層を形成し、該マット層上に、フェイス層１１ａを上に半裁面１２ａを下にして表面半裁ＭＤＦ１ａを載置し、上プレス盤６と下プレス盤７とによって挟み、加熱、加圧し、コア化されたマット層を中間層Ｃとする３層が積層一体化された木質系複合建築板の製造方法およびその木質系複合建築板Ａ。【選択図】図５
2008173809.tif 000002
【特許請求の範囲】
【請求項１】
木質系複合建築板を製造する方法であって、下プレス盤上に、フェイス層を下に半裁面を上にして裏面半裁ＭＤＦを載置し、該裏面半裁ＭＤＦの半裁面の露出したコア層上に木材チップを接着剤と共に散布してマット層を形成し、該マット層上に、フェイス層を上に半裁面を下にして表面半裁ＭＤＦを載置し、上プレス盤と下プレス盤とによって挟み、加熱、加圧し、コア化されたマット層を中間層とする３層が積層一体化された木質系複合建築板の製造方法。
【請求項２】
上記マット層上に載置する表面半裁ＭＤＦは、そのフェイス層が化粧シートによりデザインされたものである請求項１に記載の木質系複合建築板の製造方法。
【請求項３】
下プレス盤上に、フェイス層を下に半裁面を上にして裏面半裁ＭＤＦを載置し、該裏面半裁ＭＤＦの半裁面の露出したコア層上に木材チップを接着剤と共に散布してマット層を形成し、該マット層上に、フェイス層を上に半裁面を下にして表面半裁ＭＤＦを載置し、上プレス盤と下プレス盤とによって挟み、加熱、加圧し、コア化されたマット層を中間層とする３層が積層一体化された木質系複合建築板。
【発明の詳細な説明】
【技術分野】
【０００１】
本発明は、建築用板材に関する。さらに詳しくは、中密度繊維板（ＭＤＦ）や木材チップ等の木質材料から木質系複合建築板を製造する方法、およびそれによって得られる木質系複合建築板に関する。
【背景技術】
【０００２】
近年、木材を高温、高圧で分解して得られる木材の繊維（ウッドファイバー）を種々の接着剤と混ぜ合わせて加熱、加圧し、板状体に成形して得られる繊維板、中でも、中密度繊維板（ＭＤＦ）は建築用内装材、家具用等、種々の用途に使用されている。また、上記ＭＤＦを厚さ方向の略中央部で横方向に裁断して、片面にフェイス層、他の面に露出したコア層である半裁面が配された半裁ＭＤＦも、上記と同様に、種々の用途に使用されている。
【０００３】
一方、木材のウエハ、木毛、ストランド、木粉、木材チップ等の木質材料を、熱硬化性樹脂からなる接着剤と混合してマット状とし、加熱、加圧して得られたマットをコアとするボードに成形して得られるパーティクルボードも建築材料の建具造作材や、家具製造等の分野で広く使用されている。
【０００４】
また、下記特許文献１には、表面のみあるいは表裏面に木質繊維層を配し、表面の木質繊維層の裏面あるいは表裏の木質繊維層間に木削片層を配してなるものにおいて、木質繊維層を形成するために木質繊維に添加する接着剤としてホルマリン系樹脂以外の樹脂接着剤が用いられた複合板が提案されている。
【０００５】
そして、上記複合板は、安価な木削片を用い、この木削片の表面または表裏面に木質繊維層を設けることにより、表面平滑で化粧性が良好であり、しかも表面剥離強度にも優れた性能を有し、木削片板の有する吸水、吸湿による膨張、収縮の問題を解決したものとされている。さらに、上記木質繊維層を形成するために用いる接着剤としてホルマリン系樹脂以外の樹脂接着剤が用いられるので大気中に有害なホルムアルデヒドが放散されることなく、良好な室内環境の維持に有益であるとの効果も記載されている。
【特許文献１】特開平１０−２４４５１６号公報（第１〜３頁、第１図）
【発明の開示】
【発明が解決しようとする課題】
【０００６】
しかしながら、上記特許文献１に記載の複合板は、コア層に木削片板を用いているため、吸水、吸湿によって膨張、収縮が生じることは避けられず、寸法変化率を一定に保つことが困難であるという問題がある。また、曲げ強度が小さいため、たわんだ時に上記複合板が折損するという問題もある。
【０００７】
本発明はこのような問題を解決して、乾燥、加湿が繰り返されても、十分な寸法安定性があり、剛性を有するとともに、耐力面材として使用可能な木質系複合建築板を製造する方法および該方法によって得られる木質系複合建築板を提供することを、その課題とする。
【課題を解決するための手段】
【０００８】
上記課題を解決するために、本発明においては、つぎのような技術的手段を講じている。すなわち、請求項１に記載の発明によれば、木質系複合建築板を製造する方法であって、下プレス盤上に、フェイス層を下に半裁面を上にして裏面半裁ＭＤＦを載置し、該裏面半裁ＭＤＦの半裁面の露出したコア層上に木材チップを接着剤と共に散布してマット層を形成し、該マット層上に、フェイス層を上に半裁面を下にして表面半裁ＭＤＦを載置し、上プレス盤と下プレス盤とによって挟み、加熱、加圧し、コア化されたマット層を中間層とする３層が積層一体化された木質系複合建築板の製造方法が提供される。
【０００９】
上記接着剤としては、熱硬化性樹脂からなるものが好ましく用いられ、かかる熱硬化性樹脂は、加熱により硬化して木材チップどうしを接着させマット層を形成するとともに、このマット層はコア化して組織の粗い半裁面にしっかりと接着する。上記熱硬化性樹脂としては、例えば、イソシアナート系、フェノル系、ユリヤ系、メラミン系等をあげることができる。また、上プレス盤と下プレス盤の加熱温度は、１００〜２００℃とされ、加熱圧力は、８〜５０ｋｇ／ｃｍ2、好ましくは、８〜３０ｋｇ／ｃｍ2とされる。
【００１０】
請求項２に記載の木質系複合建築板の製造方法は、請求項１に記載の発明に加えて、上記マット層の上に載置する表面半裁ＭＤＦは、そのフェイス層が化粧シートによりデザインされたものとされる。
【００１１】
請求項３に記載の発明によれば、下プレス盤上に、フェイス層を下に半裁面を上にして裏面半裁ＭＤＦを載置し、該裏面半裁ＭＤＦの半裁面の露出したコア層上に木材チップを接着剤と共に散布してマット層を形成し、該マット層上に、フェイス層を上に半裁面を下にして表面半裁ＭＤＦを載置し、上プレス盤と下プレス盤とによって挟み、加熱、加圧し、コア化されたマット層を中間層とする３層が積層一体化された木質系複合建築板が提供される。
【発明の効果】
【００１２】
請求項１に記載の発明にかかる木質系複合建築板の製造方法は上記のとおりであり、下プレス盤上に半裁面を上にして裏面半裁ＭＤＦを載置し、該半裁面の露出したコア層上に木材チップを接着剤と共に散布してマット層を形成し、該マット層上に半裁面を下にして表面半裁ＭＤＦを載置し、上下プレス盤によって挟み、加熱、加圧するため、コア化したマット層を中間層とする３層が積層一体化された木質系複合建築板を１回の工程で、簡単に製造することができる。
【００１３】
請求項２に記載の木質系複合建築板の製造方法は、請求項１に記載の木質系複合建築板の製造方法の有する効果に加えて、上記マット層上に載置される表面半裁ＭＤＦのフェイス層が化粧シートによりデザインされているため、表面の意匠性を必要とする建築用内装材や家具等の分野に有用な木質系複合建築板を１回の工程で、簡単に製造することができる。
【００１４】
請求項３に記載の発明にかかる木質系複合建築板は上記のとおりであり、下プレス盤上に半裁面を上にして裏面半裁ＭＤＦを載置し、該半裁面の露出したコア層上に木材チップを接着剤と共に散布してマット層を形成し、該マット層上に半裁面を下にして表面半裁ＭＤＦを載置し、上下プレス盤によって挟み、加熱、加圧して得られたものであるため、コア化されたマット層を中間層とする３層が積層、一体化して剛性が大となり、耐力面材としても使用することができる。さらに、この木質系複合建築板は、寸法安定性も十分で、表面に意匠性を付与することも可能であり、建築用内装材や家具、建具、床材等、種々の範囲に応用することができる。
【発明を実施するための最良の形態】
【００１５】
以下、本発明にかかる木質系複合建築板の製造方法の実施形態について図面を参照して詳細に説明する。まず、本発明の方法において用いられる半裁ＭＤＦについて説明する。図１は半裁ＭＤＦ１を示す説明図である。図１に示されるように、上記半裁ＭＤＦ１は、上半分を点線で示すＭＤＦ５を厚さ方向ｔの略中央部でＸ−Ｘ線に沿って横方向に裁断して得られたものであり、片側面はフェイス層１１、他の面はコア層が半裁され露出した半裁面１２とされている。
【００１６】
上記ＭＤＦ５は、松、杉、ヒノキ等の針葉樹材、ラワン、カポール、ポプラ等の広葉樹材を高温、高圧で分解して得られるウッドファイバーを圧熱加工して製造される。そのとき、図１に模式的に示すように、金型と接触する圧熱面はウッドファイバーが平滑、かつ、緻密に圧熱され、フェイス層１１を形成する。一方、上下金型の略中央部のウッドファイバーには圧熱が十分に伝わらないため、密度勾配が生じて組織が粗であるコア層が形成され、図１に示すように、Ｘ−Ｘ線に沿う裁断面にはコア層が露出した半裁面１２が形成される。
【００１７】
本発明の方法においては、図２に示すように、まず、下プレス盤７の上に裏面半裁ＭＤＦ１ｂを、そのフェイス層１１ｂを下にし、その半裁面１２ｂを上にして載置する。その後、図３の説明図に示すように、図示しないホッパー等に貯留された木材チップ２を、上記半裁面１２ｂを上してスクリーンコンベア等で移動する裏面半裁ＭＤＦ１ｂ上に散布し、敷き詰められた裏面半裁ＭＤＦ１ｂの上に接着剤３を公知の塗布手段、例えば、スプレイ法によってスプレイする。その後、上記木材チップ２と接着剤３との混合物を加熱下に加圧することによって、木材チップ２どうしが接着してマット層を形成するとともに、このマット層はコア化し、組織が粗い半裁面１２ｂ上にしっかりと接着される。
【００１８】
図４は、上記した木材チップ２と接着剤３によって形成されたマット層の上に表面半裁ＭＤＦ１ａをフェイス層１１ａを上に半裁面１２ａを下にして載置し、加熱下に加圧する状態を示す説明図である。図４に白抜き矢印で示すように、上プレス盤６と下プレス盤７とによって、加熱下に加圧し、上に載置された表面半裁ＭＤＦ１ａと裏面半裁ＭＤＦ１ｂとはマット層を挟んで１回の工程で積層し、一体化され、コア化したマット層を中間層とする木質系複合建築板を得ることができる。
【００１９】
図５は、上記フェイス層１１ａが木目模様の化粧シート４でデザインされた表面半裁ＭＤＦ１ａを上記マット層の上に載置し、加熱、加圧して得られた本発明にかかる木質系複合建築板Ａを示す斜視図である。図５に示すように、木材チップ２どうしが加熱、加圧下に接着し、コア化されたマット層を中間層Ｃとし、この中間層Ｃが表面半裁ＭＤＦ１ａと裏面半裁ＭＤＦ１ｂとによって挟まれた３層構造とされているため、剛性が大となり、耐力面材としても使用できる。
【００２０】
また、上記マット層の上に載置する表面半裁ＭＤＦ１ａとしてフェイス層１１ａが木目模様の化粧シート４でデザインされたものを用いることにより、表面に突板と同様な木目がつけられた化粧ボードを１回の工程で簡単に製造することができる。上記化粧ボードは、床材としても使用可能であり、このように、本発明を実施することにより、建築用内装材や家具、建具、床材等、種々の範囲に応用できる木質系複合建築板を１工程で製造し、提供することができる。
【図面の簡単な説明】
【００２１】
【図１】本発明にかかる木質系複合建築板の製造方法において用いられる半裁ＭＤＦを示す説明図である。
【図２】本発明の木質系複合建築板の製造方法の最初の工程を示す説明図である。
【図３】本発明の木質系複合建築板の製造方法の中間の工程を示す説明図である。
【図４】本発明の木質系複合建築板の製造方法において、加熱下に加圧する工程を示す説明図である。
【図５】本発明にかかる木質系複合建築板を示す斜視図である。
【符号の説明】
【００２２】
Ａ          本発明にかかる木質系複合建築板
Ｃ          中間層
１          半裁ＭＤＦ
１１        フェイス層
１２        半裁面
１ａ        表面半裁ＭＤＦ
１１ａ      フェイス層
１２ａ      半裁面
１ｂ        裏面半裁ＭＤＦ
１１ｂ      フェイス層
１２ｂ      半裁面
２          木材チップ
３          接着剤
４          化粧シート
５          ＭＤＦ
６          上プレス盤
７          下プレス盤
【図１】
2008173809.tif 000003
【図２】
2008173809.tif 000004
【図３】
2008173809.tif 000005
【図４】
2008173809.tif 000006
【図５】
2008173809.tif 000007